(57)【要約】【課題】構造が簡単で安価であるとともに、ＩＴＯ膜を使用した場合に比べて可視光領域における透過率は高く設定でき、赤外線領域における透過率は低く設定できるような赤外線カットフィルターを提供すること。【解決手段】少なくともガリウムをドーパントとしてドーピングした酸化亜鉛膜２を透明なガラス基板１の第１の面１ａにイオンプレーティング法によって成膜させる。この酸化亜鉛膜２の表面に真空蒸着法により酸化チタンと酸化ケイ素の交互多層膜から構成される誘電体膜４を成膜させる。ガラス基板１の第２の面１ｂにも同様の条件で誘電体膜４を成膜させる。このような構成とすることで簡単な構成で安価にもかかわらず性能のよい赤外線カットフィルターを提供することが可能となる。【選択図】      図１【特許請求の範囲】
【請求項１】
アルミニウム、インジウム、ホウ素、ガリウム及びシリコンから選ばれる少なくとも１種をドーパントとしてドーピングした一枚又は複数枚の酸化亜鉛膜と、複数枚の誘電体膜とを基体に対して同基体の光の入射する方向において積層し、同酸化亜鉛膜と同誘電体膜とによる複層の膜構造を構築するように成膜したことを特徴とする赤外線カットフィルター。
【請求項２】
１０００ｎｍ以上かつ２５００ｎｍ以下の波長における光の透過率を２０％以下に設定したことを特徴とする請求項１に記載の赤外線カットフィルター。
【請求項３】
可視光領域における光の平均透過率を８５％以上に設定したことを特徴とする請求項１又は２に記載の赤外線カットフィルター。
【請求項４】
透過率５０％を有する波長（以下、この波長をλとする）が、８００±２００ｎｍ の範囲内にあって、４２０ｎｍ〜（λ−５０）ｎｍにおける平均透過率が８５％よりも高く、（λ＋４０）ｎｍ〜２５００ｎｍにおける透過率が５％よりも低い分光透過率を示すように設定したことを特徴とする請求項１〜３のいずれかに記載の赤外線カットフィルター。
【請求項５】
複数の前記誘電体膜はＴｉＯ2、Ｔａ2Ｏ5、ＺｒＯ2、Ａｌ2Ｏ3、Ｎｂ2Ｏ5、ＳｉＯ2、ＭｇＦ2から選ばれる少なくとも１種の無機化合物からなる膜体であることを特徴とする請求項１〜４のいずれかに記載の赤外線カットフィルター。
【請求項６】
前記酸化亜鉛膜単独の１１００ｎｍ以上かつ２５００ｎｍ以下の波長における光の透過率を２０％以下に設定したことを特徴とする請求項１〜５のいずれかに記載の赤外線カットフィルター。
【請求項７】
複層に構築された前記膜構造において最外層の膜体を前記誘電体膜としたことを特徴とする請求項１〜６のいずれかに記載の赤外線カットフィルター。
【請求項８】
複層に構築された前記膜構造において前記基体上に成膜される膜体を前記誘電体膜としたことを特徴とする請求項１〜７のいずれかに記載の赤外線カットフィルター。
【請求項９】
前記基体はガラス製であり、同基体上に成膜される誘電体膜はＳｉＯ2であることを特徴とする請求項８に記載の赤外線カットフィルター。
【請求項１０】
前記酸化亜鉛膜は前記誘電体膜によって挟持されていることを特徴とする請求項１〜９のいずれかに記載の赤外線カットフィルター。
【請求項１１】
複層に構築された前記膜構造において前記基体上に成膜される膜体を前記酸化亜鉛膜としたことを特徴とする請求項１〜１０のいずれかに記載の赤外線カットフィルター。
【請求項１２】
複層に構築された前記膜構造において前記酸化亜鉛膜を一枚の膜体のみで成膜する場合には同酸化亜鉛膜の膜厚を５００ｎｍ〜１２００ｎｍとすることを特徴とする請求項１〜１１のいずれかに記載の赤外線カットフィルター。
【請求項１３】
複層に構築された前記膜構造において最外層の膜体上に撥水膜を成膜したことを特徴とする請求項１〜１２のいずれかに記載の赤外線カットフィルター。
【請求項１４】
紫外線領域の波長をカットするようにしたことを特徴とする請求項１〜１３のいずれかに記載の赤外線カットフィルター。
【請求項１５】
前記酸化亜鉛膜はイオンプレーティング法によって成膜されていることを特徴とする請求項１〜１４のいずれかに記載の赤外線カットフィルター。
【発明の詳細な説明】
【技術分野】
【０００１】
本発明は広帯域にわたって赤外線をカットする赤外線カットフィルターに関するものである。
【背景技術】
【０００２】
赤外線カットフィルターは、例えばプロジェクターの光源の熱線領域をカットして温度上昇を防止したり、デジタルカメラやビデオのＣＣＤ素子と併用して可視光だけを透過させたりする目的で従来から多用されている。このような赤外線カットフィルターとして種々の構成のものが提供されている。例えば、透明な基板上に誘電体膜を成膜した赤外線カットフィルターや赤外線吸収ガラスを基板として使用する赤外線カットフィルターがある。また、これらを組み合わせ赤外線吸収ガラスに誘電体膜を成膜した赤外線カットフィルターがある。
これら従来の赤外線カットフィルターは十分な赤外線カット能を発揮させるためにはいずれもコストの点で欠点がある。また、赤外線吸収ガラスを用いる場合ではガラスが赤外線吸収に伴って高熱化するおそれがあり、割れが生じたり誘電体膜を一緒に使用する場合ではその誘電体膜の損傷が生じるおそれがある。
そのため、特許文献１に示すように誘電体膜とＩＴＯ膜（錫ドープ酸化インジウム膜）とをガラス基板に成膜した赤外線カットフィルターが提案されている。特許文献１の赤外線カットフィルターでは誘電体膜とＩＴＯ膜を組み合わせることによって誘電体膜の欠点であるカット領域の狭さを改善し、更に赤外線吸収ガラス伴う上記問題が解消されることとなり好ましい。
【特許文献１】特開平８−２４９９１４号公報
【発明の開示】
【発明が解決しようとする課題】
【０００３】
しかし、特許文献１の赤外線カットフィルターに使用されるＩＴＯ膜の主成分であるインジウムは極めて高価な稀少金属であり、フィルターの高価格化を招来し、安定した供給の点でもこれに替わるものが求められていた。また、ＩＴＯ膜を誘電体膜と組み合わせる場合では可視光における透過率をそれほど上げることができず（この特許文献１では８０％程度）、透過率のさらなる向上が求められていた。更に、ＩＴＯ膜を誘電体膜と組み合わせる場合では赤外線をカットできるものの、赤外線領域における透過率が比較的高く（この特許文献１では最大で４０％程度透過）十分な赤外線カット能が発揮できなかった。
そのため、誘電体膜とＩＴＯ膜を組み合わせた赤外線カットフィルターと比べて安価で可視光領域における透過率を高く設定でき、逆に赤外線領域における透過率を低く設定できるような赤外線カットフィルターが求められていた。
本発明は、上記課題を解消するためになされたものであり、その目的は、構造が簡単で安価であるとともに、ＩＴＯ膜を使用した場合に比べて可視光領域における透過率は高く設定でき、赤外線領域における透過率は低く設定できるような赤外線カットフィルターを提供することである。
【課題を解決するための手段】
【０００４】
上記目的を達成するために、請求項１に記載の発明では、アルミニウム、インジウム、ホウ素、ガリウム及びシリコンから選ばれる少なくとも１種をドーパントとしてドーピングした一枚又は複数枚の酸化亜鉛膜と、複数枚の誘電体膜とを基体に対して同基体の光の入射する方向において積層し、同酸化亜鉛膜と同誘電体膜とによる複層の膜構造を構築するように成膜したことをその要旨とする。
また、請求項２に記載の発明では請求項１に記載の発明の構成に加え、１０００ｎｍ以上かつ２５００ｎｍ以下の波長における光の透過率を２０％以下に設定したことをその要旨とする。
また、請求項３に記載の発明では請求項１又は２に記載の発明の構成に加え、可視光領域における光の平均透過率を８５％以上に設定したことをその要旨とする。
また、請求項４に記載の発明では請求項１〜３のいずれかに記載の発明の構成に加え、透過率５０％を有する波長（以下、この波長をλとする）が、８００±２００ｎｍ の範囲内にあって、４２０ｎｍ〜（λ−５０）ｎｍにおける平均透過率が８５％よりも高く、（λ＋４０）ｎｍ〜２５００ｎｍにおける透過率が５％よりも低い分光透過率を示すように設定したことをその要旨とする。
また、請求項５に記載の発明では請求項１〜４のいずれかに記載の発明の構成に加え、複数の前記誘電体膜はＴｉＯ2、Ｔａ2Ｏ5、ＺｒＯ2、Ａｌ2Ｏ3、Ｎｂ2Ｏ5、ＳｉＯ2、ＭｇＦ2から選ばれる少なくとも１種の無機化合物からなる膜体であることをその要旨とする。
また、請求項６に記載の発明では請求項１〜５のいずれかに記載の発明の構成に加え、前記酸化亜鉛膜単独の１１００ｎｍ以上かつ２５００ｎｍ以下の波長における光の透過率を２０％以下に設定したことをその要旨とする。
また、請求項７に記載の発明では請求項１〜６のいずれかに記載の発明の構成に加え、複層に構築された前記膜構造において最外層の膜体を前記誘電体膜としたことをその要旨とする。
また、請求項８に記載の発明では請求項１〜７のいずれかに記載の発明の構成に加え、複層に構築された前記膜構造において前記基体上に成膜される最内層の膜体を前記誘電体膜としたことをその要旨とする。
また、請求項９に記載の発明では請求項８に記載の発明の構成に加え、前記基体はガラス製であり、同基体上に成膜される誘電体膜はＳｉＯ2であることをその要旨とする。【０００５】
また、請求項１０に記載の発明では請求項１〜９のいずれかに記載の発明の構成に加え、前記酸化亜鉛膜は前記誘電体膜によって挟持されていることをその要旨とする。
また、請求項１１に記載の発明では請求項１〜１０のいずれかに記載の発明の構成に加え、複層に構築された前記膜構造において前記基体上に成膜される膜体を前記酸化亜鉛膜としたことをその要旨とする。
また、請求項１２に記載の発明では請求項１〜１１のいずれかに記載の発明の構成に加え、複層に構築された前記膜構造において前記酸化亜鉛膜を一枚の膜体のみで成膜する場合には同酸化亜鉛膜の膜厚を５００ｎｍ〜１２００ｎｍとすることをその要旨とする。
また、請求項１３に記載の発明では請求項１〜１２のいずれかに記載の発明の構成に加え、複層に構築された前記膜構造において最外層の膜体上に撥水膜を成膜したことをその要旨とする。
また、請求項１４に記載の発明では請求項１〜１３のいずれかに記載の発明の構成に加え、紫外線領域の波長をカットするようにしたことをその要旨とする。
また、請求項１５に記載の発明では請求項１〜１４のいずれかに記載の発明の構成に加え、前記酸化亜鉛膜はイオンプレーティング法によって成膜されていることをその要旨とする。【０００６】
ここに本発明の酸化亜鉛膜はアルミニウム、インジウム、ホウ素、ガリウム及びシリコンから選ばれる少なくとも１種をドーパントとしてドーピングして成膜される。亜鉛はインジウムに比べて原料コストが低く、資源として安定的に供給されるため赤外線カットフィルターの構成素材として好ましい。酸化亜鉛はワイドバンドギャップ半導体であり、ドーピング前においてはｎ型伝導性を示す。酸化亜鉛に対するドナー条件としては、基本的に亜鉛（第２属）置換元素である第３属及び第４属と、酸素（第６属）の置換元素である第７属が候補とされる。但し、蒸着により成膜する場合にはドナーは次の条件を満たす必要がある。
（１）ホストマテリアルとしての酸化亜鉛への溶解度が高いこと
（２）蒸気圧がホストマテリアルとしての酸化亜鉛に近いこと
更に、亜鉛の電子配置を考慮すると、
（３）第１イオン化エネルギーが高いこと
（４）膜中での安定性が高いこと
が条件として必要である。また、一般的に
（５）低コストであること
も重要な条件である。これらの諸条件を満たすドーパントとしてアルミニウム、インジウム、ホウ素、ガリウム及びシリコンが好ましい。本発明の酸化亜鉛膜ではこれらから選択された少なくとも１種をドナーとしてドーピングして成膜されることが好ましい。また、これら選択されたドーパントのうち少なくとも１種はガリウムであることが好ましい。ドーピング濃度が上がると亜鉛原子とドーパントとの置換率が下がり、ドーピング材が酸化物として析出するようになってくる。この析出現象は基体内における内面ムラを生じ分光特性に影響を与える。上記ドーパントとしてガリウムはこの析出量が最も少ないためである。所望の赤外線カット特性に応じてドーパントを選択し、組み合わせて酸化亜鉛膜を構成することが可能である。【０００７】
誘電体膜は親水性或いは非親水性の無機化合物であって、酸化亜鉛と接合された界面において発生する構成原子の相互拡散によって物性に支障が生じないものである必要がある。酸化亜鉛については３又は４族元素が好ましく、例えばＴｉＯ2（二酸化チタン）、Ｔａ2Ｏ5（五酸化タンタル）、ＺｒＯ2（酸化ジルコン）、Ａｌ2Ｏ3（酸化アルミニウム）、Ｎｂ2Ｏ5（五酸化ニオブ）、ＳｉＯ2（酸化ケイ素）等の酸化物あるいはＭｇＦ2（フッ化マグネシウム）等が挙げられる。本発明の複数の誘電体膜ではこれら７種から選ばれる少なくとも１種の無機化合物の光の透過する方向に積層して構成することが好ましい。また、２種の誘電体膜ならば光の透過する方向に交互に積層して構成することが好ましい。
これら誘電体膜及び酸化亜鉛膜によって構成される多層膜の膜数は特に限定されるものではない。所望の赤外線カット特性に応じて化合物を選択し、組み合わせて誘電体膜及び酸化亜鉛膜を構成することが可能である。【０００８】
酸化亜鉛膜及び誘電体膜は蒸着法やスパッタリングで成膜することが好ましく、更に酸化亜鉛膜についてはイオンプレーティング法で成膜することがより好ましい。イオンプレーティング法は蒸発粒子をプラズマ化してイオンや励起粒子に変化させ、電界により運動エネルギーを付加して基板に蒸着させる方法である。単なる真空蒸着における飛来粒子のエネルギーレベルが小さくほとんど中性粒子が大半であるのに対しイオンプレーティング法における飛来粒子のエネルギーレベルはかなり高い。そのため、この蒸着方法での成膜構造は単なる真空蒸着に比べて緻密なものとなり、赤外線領域における透過率に与える影響が特に大きい。つまり、イオンプレーティング法によって成膜された酸化亜鉛膜では特に１０００ｎｍ以上の波長における光の透過率を低く抑える傾向が強い。また、イオンプレーティング法で成膜した酸化亜鉛膜は付着性がよく、成膜構造が緻密になることから他の物質の膜内への浸入も少なくなり物性の経時的な変化が非常に小さくなる傾向となることから赤外線カットフィルター用の酸化亜鉛膜の成膜手段としてイオンプレーティング法は最適である。【０００９】
このような赤外線カットフィルターは１０００ｎｍ以上かつ２５００ｎｍ以下の波長、つまり近赤外線領域における光の透過率を２０％以下に、好ましくはほぼ０％とすることが好ましい。また可視光領域（４００ｎｍ付近〜７００ｎｍ付近）における光の平均透過率を８５％以上とすることが好ましい。
また、光線カットフィルターは所定の波長の光の波長を透過させることを目的とする透過帯域と所定の波長の光をカットすることを目的とするカット帯域を有しており、それらの帯域間には通過帯域が配置されるような光学特性を示すものである。ここに、通過帯域では透過率が劇的に変化することとなり、必ずある波長において透過率が５０％となる半値波長を通過することとなる。半値波長をどこに設定するかは求める光線カットフィルターによって異なる。上記酸化亜鉛膜及び誘電体膜の構成によって任意に半値波長を調整することが可能である。例えば、デジタルカメラ等に使用される撮像素子用視感度補正フィルターとしては半値波長は６５０±５０ｎｍ付近であることが好ましい。
本発明の赤外線カットフィルターでは透過率５０％を有する波長（以下、この波長をλとする）が、８００±２００ｎｍ の範囲内にあって、４２０ｎｍ〜（λ−５０）ｎｍにおける平均透過率が８５％よりも高く、（λ＋４０）ｎｍ〜２０００ｎｍにおける透過率が５％よりも低い分光透過率を示すように設定することが好ましい。λ−５０ｎｍ、λ＋４０ｎｍとしたのは通過帯域の幅を考慮したものである。また、赤外線と同時に紫外線帯域もカットすることが好ましい。【００１０】
更に、本発明の赤外線カットフィルターでは酸化亜鉛膜単独の可視光領域の半値波長が６５０〜９００ｎｍに設定されることが好ましい。酸化亜鉛膜は主として可視光領域よりも波長の長い領域、特に近赤外線領域と言われる１０００ｎｍ以上かつ２５００ｎｍ以下の波長の領域をカットすることが望まれているが、このように酸化亜鉛膜単独で可視光領域に近い波長領域〜可視光領域との境界に半値波長を設定することによって赤外線カットフィルター全体として誘電体膜の可視領域での成膜条件の向上に寄与する。具体的には誘電体膜の積層膜数を少なくしても可視光領域の光の平均透過率を高レベルで維持することが可能となる。酸化亜鉛膜単独の可視光領域の半値波長と誘電体膜の積層枚数は相関関係を示す。【００１１】
酸化亜鉛膜及び誘電体膜は基体に対し光の入射する方向において複層の膜構造を構築できれば配置順序や各膜層の配置枚数は限定されるものではない。基体の材質は適宜変更可能である。
誘電体膜、酸化亜鉛膜、基体をそれぞれＤ，Ｓ，Ｇで表した場合、光が入射する方向からの配置順序として、例えばＤＳＧ、ＤＳＤＧ、ＤＳＤＧ、ＤＧＳ、ＤＳＧＤ、ＤＳＤＧＤ、ＤＳＧＳＤ、ＤＳＤＧＤＳＤ等の配列の層構造が想定される（Ｄ位置には一枚又は複数枚数の種類の異なる誘電体膜を配置することが可能である）。
基本的には基体上に成膜されるのは誘電体膜でも酸化亜鉛膜でもどちらでもよいが、特に基体がガラス製である場合にはＳｉＯ2の誘電体膜を使用することがより好ましい。陽元素としてのＳｉが誘電体膜と基体とで共通するため両者の密着性がよくＳｉ元素の同士の相互拡散が生じても物性の変化が少なく、特に光学的及び電気的物性が安定するからである。【００１２】
複層に構築された上記膜構造において酸化亜鉛膜を一枚の膜体のみで成膜する場合にはその膜厚を５００ｎｍ〜１２００ｎｍとすることが好ましい。長波長領域、特に近赤外線領域と言われる１０００ｎｍ以上かつ２５００ｎｍ以下の波長を透過率を２０％以下に抑制するためには膜厚を５００ｎｍよりも厚くする必要がある。しかし、厚みがますと内部応力によってクラックが生じやすくなる。近赤外線領域における透過率を０％とし、なおかつ応力を考慮した妥当な膜厚としては８００±１００ｎｍが最も好ましい。
酸化亜鉛膜への荷重の軽減（つまり内部応力の軽減）のために酸化亜鉛膜は膜構造において誘電体膜に挟持されていることが好ましい。また、酸化亜鉛膜を複数枚数で構成する場合にはトータルの膜厚で光学特性を発現させることができるためクラックが生じにくくなる点で有利である（但し、単一膜のほうがコスト面では有利である）。【００１３】
複層に構築された上記膜構造において最外層の膜体を前記誘電体膜とすることが好ましい。酸化亜鉛膜は比較的耐薬品性が低いためである。一方、誘電体膜は耐薬品性が高い。そのため最外層の膜体を誘電体膜とすることが好ましい。更に、透明な基体の場合ではフィルターの透過率を向上させるためには最終層は空気の屈折率に近いほうがよい。そのため、誘電体膜の屈折率が酸化亜鉛膜よりも空気の屈折率に近い場合には酸化亜鉛膜を最外層とせず誘電体膜を酸化亜鉛膜の外方に配置することが好ましい。特にＳｉＯ2を最外層とすることが好ましい。
更に、最外層の膜体上に撥水膜を成膜することが好ましい。撥水膜は、例えば有機ケイ素化合物を重縮合させたものである。重縮合によって、被膜の厚膜化、緻密化が可能となり、基材との密着性および表面硬度が高く、汚れの拭き取り性に優れた被膜が得られやすくなる。撥水膜は公知の蒸着法やイオンスパッタリング法等により形成される。
重縮合前の有機ケイ素化合物は、−ＳｉＲyＸ3-y（Ｒは１価の有機基、Ｘは加水分解可能な基、ｙは０から２までの整数）で表される含ケイ素官能基を有する化合物である。ここにＸとしては、例えばＯＣＨ3、ＯＣＨ2ＣＨ3等のアルコキシ基、ＯＣＯＣＨ3等のアシロキシ基、ＯＮ＝ＣＲaＲb等のケトオキシム基、Ｃｌ、Ｂｒ等のハロゲン基、ＮＲcＲd等のアミノ基（Ｒa、Ｒb、Ｒc、Ｒdはそれぞれ一価の有機基を表す）などの基が挙げられる。
このような有機ケイ素化合物として含フッ素有機ケイ素化合物が好適である。含フッ素有機ケイ素化合物は撥水撥油性、電気絶縁性、離型性、耐溶剤性、潤滑性、耐熱性、消泡性にトータル的に優れている。特に、分子内にパーフルオロアルキル基あるいはパーフルオロポリエーテル基を持つ分子量１０００〜５００００程度の比較的大きな有機ケイ素化合物は防汚性に優れる。【００１４】
このような赤外線カットフィルターとして上記撮像素子用視感度補正フィルターの他、赤外線、遠赤外線を含み長波長領域をカットする遮熱用ガラスフィルター、赤外線センサーやリモコン等において所定の波長（８８０ｎｍ、９４０ｎｍ）以外の長波長側ノイズを除去するためのフィルター等に応用することが考えられる。
【発明の効果】
【００１５】
上記各請求項に記載の発明によれば、簡単な構成で安価にもかかわらず性能のよい赤外線カットフィルターを提供することが可能となる。
【実施例】
【００１６】
（実施例１）
（製造方法）
図１に示すように、透明かつ平板なガラス基板１（厚さ０．７ｍｍ）の第１の面１ａにイオンプレーティング法によって酸化亜鉛膜２を成膜させた。膜材料として酸化亜鉛に対してガリウムを８．０重量％を添加したものを使用し、住友機械工業（株）製のイオンプレーティング装置を使用して膜厚を約５００ｎｍを形成させた。成膜条件は次の通りである。
・基板温度２００度Ｃ
・酸素ガス流量５ｓｃｃｍ
・蒸着速度３ｎｍ／ｓｅｃ
・成膜中の真空度は約４〜９×１０-4ｔｏｒｒ
・放電電流：１００Ａ【００１７】
この酸化亜鉛膜２の表面に真空蒸着法により最外層からＳｉＯ2、ＴｉＯ2の順に２種類の酸化物を交互に配置させた交互多層膜（４１層）からなる誘電体膜３を成膜させた。また、ガラス基板１の第２の面１ｂには同じく真空蒸着法により最外層からＳｉＯ2、ＴｉＯ2の順に２種類の酸化物を交互に積層配置させた交互多層膜（７層）からなる誘電体膜３を成膜させた。
このようにして構成された赤外線カットフィルターの透過分光特性を表１のグラフＡに示す。この分光特性から可視光領域（４２０〜６３０ｎｍ）では平均９３％の非常に高い透過率を達成させることができた。次に、近赤外線領域の（６８０ｎｍ〜）でも透過率１０％以下の非常に低い透過率を達成させることができた。
また、紫外線領域でも（〜＜４００ｎｍ）非常に低い透過率を達成させることができた。本実施例１の赤外線カットフィルターでは半値波長（Ｔ＝５０％）を６５０ｎｍに設定した。
また、本実施例１では酸化亜鉛膜２単独の透過分光特性を表１のグラフＢとして示す。酸化亜鉛膜２は１１００ｎｍ付近の波長において透過率が約１６％に設定されており、なおかつ１１００ｎｍ以上かつ２５００ｎｍ以下の波長における光の透過率２０％以下を実現している。【００１８】
【表１】
2006117979.tif 000002
【００１９】
また、本実施例１に使用した酸化亜鉛膜２及びＳｉＯ2について併せてその耐アルカリ性と耐水性を検証した。
まず、酸化亜鉛膜２及びＳｉＯ2がそれぞれ最外層として露出した試料１及び試料２についてそれぞれ純水に１５分間浸漬し、取り出してスピン乾燥にて乾燥させたものの透過分光特性を検証したが、いずれも浸漬前と透過分光特性に変化はなかった。
一方、試料１についてアルカリ洗剤（ｐＨ１０）にそれぞれ１分間、２分間及び６分間浸漬し、取り出して純水で洗浄後スピン乾燥にて乾燥させたものの透過分光特性を浸漬前の透過分光特性と比較検証した。その結果を表２に示す。
表２によれば１分間浸漬した場合（グラフａ）と２分間浸漬した場合（グラフｂ）及び６分間浸漬した場合（グラフｃ）はいずれも浸漬前の透過分光特性（グラフｄ）と比較して特性が明らかに変化し、特に近赤外線領域でのカット能がの低下が確認された。特性変化は浸漬時間が長いほうが大きい傾向となる。【００２０】
【表２】
2006117979.tif 000003
【００２１】
一方、試料２についても試料１と同様の操作で透過分光特性を検証したが、表３に示すように、浸漬前の透過分光特性と特に変化はなかった。
この結果、耐水性については酸化亜鉛膜２及びＳｉＯ2ともに十分であるが、耐アルカリ性については酸化亜鉛膜２は低いため、実施例１のように最外層には酸化亜鉛膜２を成膜しないほうが好ましいことが確認できた。この結果を受けて以下の実施例も酸化亜鉛膜２よりも外方に誘電体膜３を成膜させた。【００２２】
【表３】
2006117979.tif 000004
【００２３】
（実施例２）
実施例１と同様に図１に示すように、透明かつ平板なガラス基板１（厚さ０．７ｍｍ）の第１の面１ａにイオンプレーティング法によって酸化亜鉛膜２を成膜させた。膜材料として酸化亜鉛に対してガリウムを８．０重量％を添加したものを使用し、住友機械工業（株）製のイオンプレーティング装置を使用して膜厚を約５００ｎｍを形成させた。成膜条件は実施例１と同じである。
この酸化亜鉛膜２の表面に真空蒸着法により最外層からＳｉＯ2、ＴｉＯ2の順に２種類の酸化物を交互に配置させた交互多層膜（７層）からなる誘電体膜３を成膜させた。また、ガラス基板１の第２の面１ｂには同じく真空蒸着法により最外層からＳｉＯ2、ＴｉＯ2の順に２種類の酸化物を交互に積層配置させた交互多層膜（４１層）からなる誘電体膜３を成膜させた。つまり、実施例２では誘電体膜３の膜構成が実施例１とは異なる。
このようにして構成された赤外線カットフィルターの透過分光特性を表２のグラフＣに示す。この分光特性から可視光領域（４２０〜６３０ｎｍ）では平均９２％の非常に高い透過率を達成させることができた。次に、近赤外線領域の長波長側（６８０ｎｍ〜）でも透過率５％以下の非常に低い透過率を達成させることができた。
また、紫外線領域でも（〜＜４００ｎｍ）低い非常に低い透過率を達成させることができた。本実施例２の赤外線カットフィルターでは半値波長（Ｔ＝５０％）を６５０ｎｍに設定した。
また、本実施例２では酸化亜鉛膜２単独の透過分光特性を表２のグラフＤとして示す。酸化亜鉛膜２は１１００ｎｍ付近の波長以上において透過率が約１６％に設定されており、なおかつ１１００ｎｍ以上かつ２５００ｎｍ以下の波長における光の透過率２０％以下を実現している。【００２４】
【表４】
2006117979.tif 000005
【００２５】
（実施例３）
図２に示すように、透明かつ平板なガラス基板１（厚さ０．７ｍｍ）の第１の面１ａに真空蒸着法によってＳｉＯ2からなる誘電体膜３を成膜させ、同誘電体膜３の上にイオンプレーティング法によって酸化亜鉛膜２を成膜させた。酸化亜鉛膜２の上にＳｉＯ2、ＴｉＯ2の順に２種類の酸化物を交互に積層配置させた交互多層膜（４１層）からなる誘電体膜３を成膜させた。イオンプレーティング法の成膜条件は実施例１と同じである。但し、実施例３では酸化亜鉛膜２の膜厚を約８００ｎｍとした。
また、ガラス基板１の第２の面１ｂには同じく真空蒸着法により最外層からＳｉＯ2、ＴｉＯ2の順に２種類の酸化物を交互に積層配置させた交互多層膜（７層）からなる誘電体膜３を成膜させた。
このようにして構成された赤外線カットフィルターの透過分光特性を表３のグラフＥとして示す。この分光特性から可視光領域（４２０ｎｍ付近〜６５０ｎｍ付近）では平均９２％の非常に高い透過率を達成させることができた。次に、近赤外線領域の長波長側（６８０ｎｍ〜）でも透過率３％以下の非常に低い透過率を達成させることができた。
また、紫外線領域でも（〜＜４００ｎｍ）低い非常に低い透過率を達成させることができた。本実施例３の赤外線カットフィルターでは半値波長（Ｔ＝５０％）を６５０ｎｍに設定した。
また、本実施例３では酸化亜鉛膜２単独の透過分光特性を表３のグラフＦとして示す。酸化亜鉛膜２は１１００ｎｍ付近の波長以上において透過率が約６％に設定されており、なおかつ１１００ｎｍ以上かつ２５００ｎｍ以下の波長における光の透過率２０％以下を実現している。【００２６】
【表５】
2006117979.tif 000006
【００２７】
（実施例４）
図２に示すように、透明かつ平板なガラス基板１（厚さ０．７ｍｍ）の第１の面１ａに真空蒸着法によってＳｉＯ2からなる誘電体膜３を成膜させ、同誘電体膜３の上にイオンプレーティング法によって酸化亜鉛膜２を成膜させた。酸化亜鉛膜２の上にＳｉＯ2、ＴｉＯ2の順に２種類の酸化物を交互に積層配置させた交互多層膜（４１層）からなる誘電体膜３を成膜させた。イオンプレーティング法の成膜条件は実施例１と同じである。実施例４では酸化亜鉛膜２の膜厚を約５００ｎｍとした。
また、ガラス基板１の第２の面１ｂには同じく真空蒸着法により最外層からＳｉＯ2、ＴｉＯ2の順に２種類の酸化物を交互に積層配置させた交互多層膜（７層）からなる誘電体膜３を成膜させた。
このようにして構成された赤外線カットフィルターの透過分光特性を表４のグラフＧとして示す。この分光特性から可視光領域（４２０ｎｍ付近〜７３０ｎｍ付近）では平均８９％の非常に高い透過率を達成させることができた。次に、近赤外線領域の長波長側（７８０ｎｍ〜）でも透過率３％以下の非常に低い透過率を達成させることができた。
また、紫外線領域でも（〜＜４００ｎｍ）低い非常に低い透過率を達成させることができた。本実施例４の赤外線カットフィルターでは半値波長（Ｔ＝５０％）を７５０ｎｍに設定した。
また、本実施例４では酸化亜鉛膜２単独の透過分光特性を表４のグラフＨとして示す。酸化亜鉛膜２は１１００ｎｍ付近の波長以上において透過率が約６％に設定されており、なおかつ１１００ｎｍ以上かつ２５００ｎｍ以下の波長における光の透過率２０％以下を実現している。【００２８】
【表６】
2006117979.tif 000007
【００２９】
（実施例５）
図３に示すように、透明かつ平板なガラス基板１（厚さ０．７ｍｍ）の第１の面１ａに真空蒸着法によってＳｉＯ2、ＴｉＯ2の順に２種類の酸化物を交互に積層配置させた交互多層膜（３１層）からなる誘電体膜３を成膜させた。そして最外層のＳｉＯ2の上にイオンプレーティング法によって酸化亜鉛膜２を成膜させ、以後交互に酸化亜鉛膜２とＳｉＯ2を成膜し、全体の最外層（４９層目）をＳｉＯ2とした。酸化亜鉛膜２とＳｉＯ2の交互多層膜は本実施例５では１９層とした。イオンプレーティング法の成膜条件は実施例１と同じである。実施例５では酸化亜鉛膜２のトータルの膜厚を約１１５０ｎｍとした。
また、ガラス基板１の第２の面１ｂには同じく真空蒸着法により最外層からＳｉＯ2、ＴｉＯ2の順に２種類の酸化物を交互に積層配置させた交互多層膜（７層）からなる誘電体膜３を成膜させた。また、実施例５では最外層となるＳｉＯ2に含フッ素有機ケイ素化合物からなる撥水膜４を成膜させた。
このようにして構成された赤外線カットフィルターの透過分光特性を表５のグラフＩとして示す。この分光特性から可視光領域（４２０ｎｍ付近〜６３０ｎｍ付近）では平均９１％の非常に高い透過率を達成させることができた。次に、近赤外線領域の長波長側（６８０ｎｍ〜）では透過率ほぼ０％以下の非常に低い透過率を達成させることができた。
本実施例５の赤外線カットフィルターでは半値波長（Ｔ＝５０％）を６５０ｎｍに設定した。
また、本実施例５では酸化亜鉛膜２単独の透過分光特性を表４のグラフＪとして示す。酸化亜鉛膜２は１１００ｎｍ付近の波長以上において透過率が約２％に設定されており、なおかつ１１００ｎｍ以上かつ２５００ｎｍ以下の波長における光の透過率２０％以下を実現している。【００３０】
【表７】
2006117979.tif 000008
【図面の簡単な説明】
【００３１】
【図１】本発明における実施例１及び２の赤外線カットフィルターのイメージ図。
【図２】同じく実施例３〜６の赤外線カットフィルターのイメージ図。
【図３】同じく実施例７の赤外線カットフィルターのイメージ図。
【符号の説明】
【００３２】
１…基体としてのガラス基板、２…酸化亜鉛膜、３…誘電体膜。
【図１】
2006117979.tif 000009
【図２】
2006117979.tif 000010
【図３】
2006117979.tif 000011
【国際調査報告】
2006117979.tif 000012
2006117979.tif 000013
2006117979.tif 000014
2006117979.tif 000015